(57)【要約】【課題】本発明は音響機器に使用されるスピーカ用ダストキャップ、スピーカ、電子機器および装置に関するものであり、音質の向上や高音域での音圧レベル向上等の明瞭度の向上が課題であった。【解決手段】本発明は、竹繊維の叩解度をミクロフィブリル状態まで小さくした材料を含み、竹繊維中のリグニン含有量を６％以上１５％以下として抄紙したスピーカ用ダストキャップ構成とすることにより、ダストキャップの剛性を向上させ、このダストキャップを用いたスピーカの音質の向上や高音域での音圧レベル向上等の明瞭度を向上させることができる構成としたものである。【選択図】図１
2011147162.tif 000002
【特許請求の範囲】
【請求項１】
竹繊維の叩解度をミクロフィブリル状態まで小さくした材料を含んで抄紙したスピーカ用ダストキャップであって、前記スピーカ用ダストキャップは、前記竹繊維中のリグニン含有量を６％以上１５％以下としたスピーカ用ダストキャップ。
【請求項２】
竹繊維の叩解度を大きくした竹繊維材料を、さらに含んで抄紙した請求項１記載のスピーカ用ダストキャップ。
【請求項３】
叩解度を大きくした竹繊維材料は、平均繊維径が５μｍ以上３０μｍ以下とした請求項２記載のスピーカ用ダストキャップ。
【請求項４】
竹繊維を４０ｗｔ％以上含む請求項１または請求項２記載のスピーカ用ダストキャップ。
【請求項５】
叩解度をミクロフィブリル状態まで小さくした竹繊維材料は、平均繊維径を５μｍより小さくした請求項１または請求項２記載のスピーカ用ダストキャップ。
【請求項６】
叩解度をミクロフィブリル状態まで小さくした竹繊維材料は、平均繊維径を１μｍ以下とした請求項１または請求項２記載のスピーカ用ダストキャップ。
【請求項７】
叩解度をミクロフィブリル状態まで小さくした竹繊維材料は、平均繊維径を５００ｎｍ以下とした請求項１または請求項２記載のスピーカ用ダストキャップ。
【請求項８】
平均繊維径が５μｍ以上３０μｍ以下の竹繊維を４０ｗｔ％以上含む請求項１または請求項２記載のスピーカ用ダストキャップ。
【請求項９】
叩解度をミクロフィブリル状態まで小さくした竹繊維の平均繊維長／平均繊維径が１０以上である請求項１から請求項８のいずれか１つに記載のスピーカ用ダストキャップ。
【請求項１０】
磁気回路に結合されたフレームと、このフレームの外周部に結合された振動板と、この振動板に結合されるとともに、その一部が前記磁気回路の磁気ギャップに配置されたボイスコイルと、前記振動板の前面に結合される請求項１または請求項２記載のダストキャップとからなるスピーカ。
【請求項１１】
請求項１０記載のスピーカと、少なくともこのスピーカへの入力信号の増幅回路とを備えた電子機器。
【請求項１２】
請求項１０記載のスピーカを移動手段に備えた装置。
【発明の詳細な説明】
【技術分野】
【０００１】
本発明は各種音響機器や映像機器に使用されるスピーカ用ダストキャップやこれを用いたスピーカおよびステレオセットやテレビセット等の電子機器および自動車等の装置に関するものである。
【背景技術】
【０００２】
昨今のオーディオ業界や、オーディオ機器を搭載した自動車業界では、デジタル機器の普及により、スピーカから再生される音質は、飛躍的に向上した。
【０００３】
これらの業界でのスピーカに対するトレンドは高音質化、軽量化、環境調和型である。
【０００４】
高音質化では、ユーザニーズである音質的要求を実現させるため、その音質を決定するウエイトの高いスピーカの構成部品である振動板およびダストキャップの開発が急務である。
【０００５】
この振動板やダストキャップの開発は、より精度高く音質を制御できる利点があるという理由から、抄紙タイプを中心に進められている。
【０００６】
これら抄紙タイプに用いられる材料であるパルプは、従来より針葉樹から叩解工程を経て得られたクラフトパルプが使用されており、針葉樹不足に拍車をかける状態である。
【０００７】
よって、今後は地球環境に優しい材料の使用が必要不可欠となってきている。
【０００８】
尚、この出願の発明に関する先行技術文献情報としては、例えば、特許文献１が知られている。
【先行技術文献】
【特許文献】
【０００９】
【特許文献１】特開２０００−３２４５９１号公報
【発明の概要】
【発明が解決しようとする課題】
【００１０】
針葉樹から得られたクラフトパルプを使用した紙ダストキャップを中心とする抄紙ダストキャップは、金属材料や樹脂材料から構成されるダストキャップと比較すると、一般的にその材質上、剛性が低くなるという傾向を有するものであった。
【００１１】
このため、従来の紙ダストキャップは材料的な剛性向上が困難であり、このダストキャップを使用したスピーカは、高音質化の１つである高明瞭度な再生化や、大出力化、高信頼性化に不利であるという課題を有するものであった。
【００１２】
本発明は前記課題を解決し、ダストキャップの材料剛性を向上させ、スピーカとして高音質化を図り、大出力化、高信頼性化をも可能とするスピーカ用ダストキャップを提供することを目的とするものである。
【課題を解決するための手段】
【００１３】
上記目的を達成するために本発明は、竹繊維の叩解度をミクロフィブリル状態まで小さくした材料を含んで抄紙し、竹繊維中のリグニン含有量を６％以上１５％以下としてスピーカ用ダストキャップを構成したものである。
【００１４】
この構成とすることにより、剛性や強靭性を有する竹から得られた竹繊維を、その叩解度をミクロフィブリル状態まで小さくして抄紙することで、他の材料との絡み合いを良好化して、スピーカ用ダストキャップに十分な剛性や強靭性を与えることができる。
【００１５】
よって、スピーカ用ダストキャップの材料物性を向上させることができ、剛性やヤング率の向上を図ることができる。
【発明の効果】
【００１６】
以上のように本発明は、竹から得られた竹繊維の叩解度をミクロフィブリル状態まで小さくした材料を含んで抄紙し、竹繊維中のリグニン含有量を６％以上１５％以下としてスピーカ用ダストキャップを構成したものであり、ダストキャップの剛性や強靭性、ヤング率を向上させ、このダストキャップを用いたスピーカの高音質化を図り、大出力化、高信頼性化を図ることができる。
【００１７】
さらに、本発明は安価で地球環境に優しいスピーカ用の抄紙ダストキャップを提供することができる。
【図面の簡単な説明】
【００１８】
【図１】本発明の一実施の形態におけるスピーカ用ダストキャップの断面図
【図２】本発明の一実施の形態におけるスピーカの断面図
【図３】本発明の一実施の形態における電子機器の外観図
【図４】本発明の一実施の形態における装置の断面図
【発明を実施するための形態】
【００１９】
現在、スピーカ用の抄紙ダストキャップとして用いられる材料は、針葉樹が中心であり、世界の針葉樹不足に拍車をかける状態である。
【００２０】
一方、竹については、その旺盛な繁殖力と迅速な成長性から、種類、量ともに世界中に非常に多く存在し、特定地域においては竹林が拡大したあげく竹害が叫ばれる状況である。
【００２１】
竹は針葉樹に比べてその成長が非常に速く、筍のレベルである竹齢がおおむね１年以内であるものは剛性に乏しく強靭性も備わっていないが、１年以上経過すれば剛性、強靭性を備えた安定した物性を有するようになる。
【００２２】
それ故に、針葉樹と比較すると成長速度が桁違いに速く、誕生するとすぐに食用等に利用できるという利点を有する。
【００２３】
さらに、伐採してもすぐにもとの竹林が再生されるという利点も備えており、針葉樹林伐採のように地球環境に悪影響を与える状況には至らない。
【００２４】
むしろ増え過ぎた竹林を伐採して竹害をなくすことが、地球環境にとって望ましい状況になる。
【００２５】
これらの竹は、古くからその用途開発が進められてはきているが、竹齢１年以内の筍や幼稈レベルのものは、その柔らかさや加工の容易性から食用等や材料面で多方面に利用されることが多かった。
【００２６】
しかしながら、竹齢１年以上経過した剛性の高い成長した竹については、その剛性による加工の困難性から、一部の建築用材料や竹細工等にしかその利用方法が見出せず、需要の低迷とともにその用途開発が急がれるものであった。
【００２７】
スピーカ用の抄紙部材への応用については、竹繊維の解繊の容易性から竹齢１年以内の筍や幼稈レベルのものについて取組まれ、ある程度の効果を上げてはいるものの、スピーカ用の抄紙部材の中心になるまでには至らなかった。
【００２８】
この理由としては、本来の竹繊維の特長を発揮させるには、柔らかく加工が容易な竹齢１年以内の筍や幼稈レベルのものを使用するよりも、竹齢１年以上経過し剛性や強靭性を有する成長した竹繊維を使用するのが効果的であるが、成長した竹の繊維を上手く解繊することが技術的に困難であったために、本来の竹繊維の特長を活かしきるダストキャップが生産できず、トレンドとする音質的要求を満足させることができなかったためである。
【００２９】
ところが、昨今の針葉樹不足による砂漠化等の地球環境問題から、針葉樹に替わる繊維の開発が課題となっていた。
【００３０】
また、抄紙技術についても、新しい材料の叩解技術が開発され、従来では困難とされていた材料でもその特長を活かしたダストキャップに抄紙形成することができるようになってきた。
【００３１】
以上の背景から、竹齢１年以上経過、成長した竹繊維を主体とした本発明の実施の形態について、以下図面を用いて説明する。
【００３２】
（実施の形態１）
以下、実施の形態１を用いて、本発明について説明する。
【００３３】
図１は、本発明の一実施の形態におけるスピーカ用ダストキャップの断面図を示したものである。
【００３４】
図１に示すように、３０は竹齢１年以上の竹から得られた竹繊維の叩解度をミクロフィブリル状態まで小さくした材料を含んで抄紙してスピーカ用ダストキャップを構成したものである。
【００３５】
ここで、ミクロフィブリル化は、平均繊維径を５μｍより小さくして、さらにＬ／Ｄ（平均繊維長／平均繊維径）が１０以上であることが好ましい。
【００３６】
ミクロフィブリル化の平均繊維径は、より小さいことが好ましく、小さくすることで、繊維の絡み合いを良好化させることが可能となる。
【００３７】
また、Ｌ／Ｄ（平均繊維長／平均繊維径）に関しても、より大きいことが好ましく、大きくすることで繊維の絡み合いを良好化させることが可能となる。
【００３８】
そして、叩解に要する時間は長く必要となるが、叩解度を平均繊維径が１μｍ以下としたり、さらには５００ｎｍ以下とすることで、より大きな効果を発揮させることが可能となる。
【００３９】
平均繊維径が、５μｍより大きい場合は、スピーカ用ダストキャップに竹繊維としての特長を出すことは可能であるが、繊維の絡み合いを強化させるという力は不足する傾向にある。
【００４０】
竹齢１年以上経過、成長した竹繊維は、剛性や強靭性を有し、紙パルプとの相性がよくダストキャップの剛性や強靭性、ヤング率の向上を図ることができる。
【００４１】
この竹繊維を、ミクロフィブリル状態まで小さく叩解して抄紙した構成としているため、紙パルプとの絡み合いをさらに良好化し、ダストキャップに十分な剛性と強靭性を与え、ヤング率を向上させることができる。
【００４２】
ここでいう竹繊維は、竹科の植物であれば特に制約はなく、竹齢１年以内の筍や幼稈レベルのものを除く竹齢１年以上経過、成長した竹であれば良い。
【００４３】
そして竹齢については、１年以上の経過で本発明に必要な剛性や強靭性を最低限確保できるが、２年以上の経過であればさらに剛性や強靭性が向上し、さらに３年以上の経過であればそれ以上に剛性や強靭性が向上する。
【００４４】
そして、音質的な特長として、高音域での音圧レベルを向上させることができ、高音域においてクリアで迫力がある音質を得ることができる。
【００４５】
一方、低音域においても、締りの良い重低音を再生することができる。
【００４６】
全体としては、明瞭度の高い、輪郭のはっきりした音像定位の良好な優れた音質とすることができる。
【００４７】
さらに、別の効果として、紙パルプ単体から構成されたダストキャップと比較すると、ダストキャップの強靭性が向上し、品質面や信頼性面においても優れたダストキャップとすることができる。
【００４８】
よって、このダストキャップを用いたスピーカの高耐入力化や、自動車用スピーカとして重要な耐湿信頼性に代表される各種信頼性を向上させることができる。
【００４９】
よって、このダストキャップを用いたスピーカの高音質化を図り、大出力化、高信頼性化を図ることができる。
【００５０】
さらに、本発明は安価で地球環境に優しいスピーカ用の抄紙ダストキャップを提供することができる。
【００５１】
また、このスピーカ用ダストキャップは、叩解度を大きくした竹繊維材料と混抄することで、さらに竹繊維本来の特長を発揮させることができる。
【００５２】
ここで、叩解度を大きくした竹繊維材料は、平均繊維径が５μｍ以上３０μｍ以下とすることが好ましい。
【００５３】
さらに、この平均繊維径が５μｍ以上３０μｍ以下の竹繊維を４０ｗｔ％以上含むように構成することで、竹繊維本来の性能を顕著に発揮させることができる。
【００５４】
ここで、平均繊維径が５μｍより小さくなると、前述のミクロフィブリル状態となり、コスト的に非常に高いものとなる。
【００５５】
また、３０μｍより大きくなると、竹繊維本来の特長が発揮されにくくなる。
【００５６】
同様に、竹繊維の含有比率を４０ｗｔ％より少なくすると、竹繊維本来の特長が発揮されにくくなる。
【００５７】
さらに、竹繊維以外の材料を含んでいても、竹繊維の叩解度をミクロフィブリル状態まで小さくした材料と混抄することで、結合力が強化され竹繊維の特長を発揮させることができる。
【００５８】
もちろん、従来の抄紙ダストキャップの主体材料であった針葉樹と混抄しても良く、結合力が強化され竹繊維の特長を発揮させることができる。
【００５９】
竹繊維以外の材料を含む場合は、竹繊維を４０ｗｔ％以上含むように構成することで、竹繊維本来の性能を顕著に発揮させることができる。
【００６０】
そして、平均繊維径が５μｍより小さいミクロフィブリル化した竹繊維については、０．５ｗｔ％以上２０ｗｔ％以下の含有量とすることで、他の材料との絡み合いを良好化し、材料どうしの結合力を高め竹繊維を含有したダストキャップの物性値をより良い状態にすることができる。
【００６１】
ここで、平均繊維径が５μｍより小さいミクロフィブリル化した竹繊維を、０．５ｗｔ％より少なくすると、本来の結合力が発揮されず、一方２０ｗｔ％より多くすると、コスト的に非常に高いものとなる。
【００６２】
以上、振動板の材料について説明したが、次にダストキャップの添加剤について説明する。
【００６３】
竹繊維を含有したダストキャップに適する添加剤として、ポリ乳酸、生ゴム、ポリビニルアルコール等があり、これらの添加剤を添加することでさらに竹繊維本来の性能を顕著に発揮させることができる。
【００６４】
ポリ乳酸やポリビニルアルコールは、竹繊維のセルロースと相性が良好で竹繊維の表面に定着しやすい。
【００６５】
また、内部損失を高める効果もあるため、スピーカとしての周波数特性を良好なものとすることができる。
【００６６】
特に、ポリ乳酸は生分解性プラスチックであり、竹繊維とポリ乳酸とから構成されるダストキャップは、環境調和型のダストキャップとなり地球環境に優しいスピーカ用の抄紙ダストキャップとすることができる。
【００６７】
ここで、ポリ乳酸は１ｗｔ％以上２０ｗｔ％以下の含有量とすることで、大きな効果を発揮させることができる。
【００６８】
ポリ乳酸が１ｗｔ％より小さい場合は本来の竹繊維への定着力が発揮されにくく、一方２０ｗｔ％より多い場合はコスト的に非常に高いものとなる。
【００６９】
一方、ポリビニルアルコールは２ｗｔ％以上８ｗｔ％以下の含有量とすることで、大きな効果を発揮させることができる。
【００７０】
ポリビニルアルコールが２ｗｔ％より小さい場合は本来の竹繊維への定着力が発揮されにくく、一方８ｗｔ％より多い場合はコスト的に非常に高いものとなる。
【００７１】
生ゴムについても内部損失を高める効果があり、スピーカとしての周波数特性を良好なものとすることができ、低歪化を図ることができるとともに音質面についても良好なものとすることができる。
【００７２】
以上、ダストキャップの添加剤について説明したが、次にダストキャップの着色について説明する。
【００７３】
ダストキャップの着色については、デザイン面からの要求等でさまざまな色に着色されるが、この着色剤としては一般的に顔料や染料を使用して着色している。
【００７４】
ところが、一般的に使用されている顔料や染料は、スピーカ用ダストキャップとしての物性値を低下させてしまうものが多かった。
【００７５】
このため、デザイン面は良好なものにすることはできても、スピーカとしての周波数特性や低歪化さらには音質面が犠牲になってしまうことが多かった。
【００７６】
さらに、環境的に良くない成分を含有する着色剤も多く存在し、環境汚染に拍車をかけるものでもあった。
【００７７】
スピーカ用ダストキャップとして着色を実施する色については、一般的には黒系色が多い。
【００７８】
これに対して、竹繊維は一般的に淡い黄系色や淡い茶系色、淡い緑系色が多く、アースカラーやナチュラルカラーとして環境面でデザイン的に好印象を与えることができる。
【００７９】
また、黒系色等の暗い色よりもむしろ黄系色等の淡い色に仕上げることが、より美しく存在感をアピールすることができ、外観品位を向上させることができる。
【００８０】
さらに、着色してからの経時変化についても、本来の色に近い色であるために、変色しにくく安定した外観を長期的に保持することができる。
【００８１】
以上のように、着色については暗い色が多いスピーカ用ダストキャップの中で、黄系色等のような淡白な色彩とすることができるため、デザイン的にインパクトのあるダストキャップとすることができる。
【００８２】
よって、プレミアムモデルと称される一部の高級品クラスのスピーカにおいては、色彩的アピールを実現することができる。
【００８３】
そして、着色工程にかかる時間と材料を削除することができ、スピーカ用ダストキャップとして低コスト化を図ることが可能となる。
【００８４】
さらに、着色に関連する種々の不良も発生することがないため、品質向上にも寄与できる。
【００８５】
よって、着色剤を使用しないダストキャップとすることで、竹繊維本来の色彩と性能を顕著に発揮させることができる。
【００８６】
また、着色剤の中でも顔料がスピーカ用ダストキャップとしての物性値を低下させてしまう効果が大きいことから、顔料を使用しないダストキャップとすることで竹繊維本来の色彩と性能を顕著に発揮させることができる。
【００８７】
以上のように、着色剤特に顔料を使用しないダストキャップとすることでダストキャップとしての物性値を維持できるとともに、着色に関連する不良の発生をなくし、変色や脱色等の外観不良を低減させることができ、竹繊維本来の色彩をデザイン的にアピールすることができる。
【００８８】
よって、竹繊維本来の色彩的特長と環境的特長を訴求することができるとともに、竹繊維本来の性能を劣化させることなく顕著に発揮させることができる。
【００８９】
さらに、竹繊維中のリグニン含有量が６％以上１５％以下とすることにより、前述の特長を良好な状態で発揮させることができる。
【００９０】
この理由としては、通常竹繊維は元々４５％前後のセルロース、２５％程度のヘミセルロース、２５％程度のリグニンから形成されている。
【００９１】
しかしながら、化学的蒸解等のパルプ化時に通常５％以下になってしまう。
【００９２】
リグニン含有量が６％より少なくなると、竹繊維の良さである剛直性が失われる。
【００９３】
また、１５％より多くなると、抄紙前の叩解工程での分散性が悪くなるとともに、サイズ剤等を使用したときの定着性が悪くなる。
【００９４】
ここでのリグニン含有量の測定は、公知の硫酸法での値である。
【００９５】
尚、本発明のダストキャップは公知の顔料、染料、サイズ剤、紙力剤等の使用を制限するものではない。
【００９６】
以上、抄紙成形によるスピーカ用ダストキャップについて説明したが、抄紙については、ダストキャップの形状を直接形成する場合のみならず、１枚の竹繊維シートを抄紙成形して、このシートをプレス成形することでダストキャップの形状を形成する方法を用いても良い。
【００９７】
（実施の形態２）
以下、実施の形態２を用いて、本発明について説明する。
【００９８】
図２は、本発明の一実施の形態におけるスピーカの断面図を示したものである。
【００９９】
図２に示すように、着磁されたマグネット２１を上部プレート２２およびヨーク２３により挟み込んで内磁型の磁気回路２４を構成している。
【０１００】
この磁気回路２４のヨーク２３にフレーム２６を結合している。このフレーム２６の周縁部に、振動板２７の外周をエッジ２９を介して接着している。
【０１０１】
そして、この振動板２７の中心部にボイスコイル２８の一端を結合するとともに、反対の一端を上記磁気回路２４の磁気ギャップ２５にはまり込むように結合して構成している。
【０１０２】
そして、振動板２７の前面部にダストキャップ３０を接着して構成している。
【０１０３】
以上は、内磁型の磁気回路２４を有するスピーカについて説明したが、これに限定されず、外磁型の磁気回路を有するスピーカに適用しても良い。
【０１０４】
さらに、振動板２７とエッジ２９とが一体化された小型スピーカについても適用することも可能である。
【０１０５】
この構成により、実施の形態１において説明したように、十分な剛性と強靭性を有するダストキャップを用いてスピーカを構成することで、高音域での音圧レベルを向上させることができ、高音域においてクリアで迫力がある音質を得ることができる。
【０１０６】
そして、低音域においても、締りの良い重低音を再生することができる。
【０１０７】
全体としては、明瞭度の高い、輪郭のはっきりした音像定位の良好な優れた音質とすることができる。
【０１０８】
さらに、歪感も低減したような音色を実現することができる。
【０１０９】
以上のように、従来から抄紙ダストキャップとしての主体であった針葉樹からなる材料同様、本発明による竹繊維を含んだダストキャップは天然材料であり、この天然素材の持つ耳当りが良好で素性の良い音色を活かした音つくりが可能となる。
【０１１０】
そして、合成材料や金属材料のような特異な音質的キャラクターや独特の共振による音色の画一性に支配されることがなく、素直で自然な音つくりを実現することができる。
【０１１１】
よって、スピーカを供給する分野を選択することなく、広くあらゆる分野のスピーカの音つくりに展開することができる。
【０１１２】
また別の効果として、紙パルプ単体から構成されたダストキャップと比較すると、ダストキャップの強靭性が向上し、品質面や信頼性面においても優れたダストキャップとすることができる。
【０１１３】
よって、このダストキャップを用いたスピーカの高耐入力化や、自動車用スピーカとして重要な耐湿信頼性に代表される各種信頼性を向上させることができ、また、外観的にも美しく、変色しにくく、安定した外観を長期的に保持することができる。
【０１１４】
よって、品質面や信頼性面においても優れたスピーカとすることができる。
【０１１５】
また、環境面やコスト面に関しても大きく寄与することができる。
【０１１６】
さらに、ダストキャップのみならず振動板についても、竹齢１年以上の竹から得られた竹繊維の叩解度をミクロフィブリル状態まで小さくした材料を含んで抄紙した振動板とすることで、特に以下の効果がある。
【０１１７】
この場合、ダストキャップと振動板の両方が竹繊維材料となり、振動板が受持つやや低い再生帯域とダストキャップが受持つやや高い再生帯域とが同じ竹繊維を主体とした材料で構成されることから、低音域から高音域に至る全体域において音色の変化が少ない自然で良好な音質を実現することができる。
【０１１８】
（実施の形態３）
以下、実施の形態３を用いて、本発明について説明する。
【０１１９】
図３は、本発明の一実施の形態における電子機器であるオーディオ用のミニコンポシステムの外観図を示したものである。
【０１２０】
図３に示すように、本発明のスピーカ３１をエンクロジャー４１に組込んで、スピーカシステムを構成し、このスピーカに入力する電気信号の増幅手段であるアンプ４２と、このアンプ４２に入力されるソースを出力するプレーヤ４３とを備えて、電子機器であるオーディオ用のミニコンポシステム４４を構成したものである。
【０１２１】
この構成とすることにより、従来では実現できなかった高音域での音圧レベルを向上させることができ、高音域においてクリアで迫力がある音質を得るミニコンポシステムを実現することができる。
【０１２２】
さらに、高耐入力化や、耐湿信頼性に代表される各種信頼性を向上させることができ、また、外観的にも美しく、変色しにくく、安定した外観を長期的に保持することができるスピーカシステムを実現することができる。
【０１２３】
よって、品質面や信頼性面においても優れたミニコンポシステムとすることができる。
【０１２４】
さらに、環境面やコスト面に関しても大きく寄与することができる。
【０１２５】
（実施の形態４）
以下、実施の形態４を用いて、本発明について説明する。
【０１２６】
図４は、本発明の一実施の形態における装置である自動車５０の断面図を示したものである。
【０１２７】
図４に示すように、本発明のスピーカ３１をリアトレイやフロントパネルに組込んで、カーナビゲーションやカーオーディオの一部として使用して自動車５０を構成したものである。
【０１２８】
この構成とすることにより、スピーカ３１の高音域での音圧レベルを向上させることができ、高音域においてクリアで迫力がある音質を得ることができる。
【０１２９】
さらに、高耐入力化や、自動車用スピーカとして重要な耐湿信頼性に代表される各種信頼性を向上させることができ、また、外観的にも美しく、着色してからの経時変化についても、変色しにくく、安定した外観を長期的に保持することができる。
【０１３０】
よって、品質面や信頼性面においても優れたものとすることができ、このスピーカ３１を搭載した自動車等の装置の性能や品質を向上させることができる。
【０１３１】
さらに、環境面やコスト面に関しても大きく寄与することができる。
【産業上の利用可能性】
【０１３２】
本発明にかかるスピーカ用ダストキャップ、スピーカ、電子機器および装置は、剛性の高いダストキャップによる音質や特性の向上や高音域での音圧レベル向上等の明瞭度の向上、さらには良好な外観や高い品質および信頼性が必要な映像音響機器や情報通信機器等の電子機器、さらには自動車等の装置に適用できる。
【符号の説明】
【０１３３】
２１  マグネット
２２  上部プレート
２３  ヨーク
２４  磁気回路
２５  磁気ギャップ
２６  フレーム
２７  振動板
２８  ボイスコイル
２９  エッジ
３０  ダストキャップ
３１  スピーカ
４１  エンクロジャー
４２  アンプ
４３  プレーヤ
４４  ミニコンポシステム
５０  自動車
【図１】
2011147162.tif 000003
【図２】
2011147162.tif 000004
【図３】
2011147162.tif 000005
【図４】
2011147162.tif 000006